(57)【特許請求の範囲】
【請求項１】
柱状形の箱と、箱体内部に収納された巻回フィルムからなり、その巻回フィルムからラップフィルムの必要量を引き出し、引き出したフィルムを箱に配備した切断具で切断して用いるラップフィルムの収納箱において、上記箱体の外表面部分の９０％以上が、平均粒子径が０．２〜５．０μｍの抗菌剤を０．３〜５．０重量％含有した、厚み０．３〜５．０μmの架橋性ポリエステル系アクリレート樹脂薄膜層で覆われていることを特徴とするラップフィルムの収納箱。
【発明の詳細な説明】
【０００１】
【発明の属する技術分野】
一般家庭や食品販売業等で汎用されているラップフィルムの収納箱の改良技術に関する。
【０００２】
【従来の技術】
従来、柱状形の箱と、箱体内部に収納された巻回フィルムからなるラップフィルムの収納箱は広く市販されていて周知である。この柱状形の箱には、例えば円柱状、三角から八角の多角柱状形の種々のものが知られている。汎用の四角柱状形の箱体は例えば特開平６ー２９３３３６号公報に記載され、図２、３の模式図に示すものである。この種の箱体の多くは板紙製で、各々の折り線部で各部位板面をほぼ直角に折り曲げて形成したものであり、前板１、底板２、後板３、蓋板４、脇板８、蓋板４から前板１を覆う方向に延した掩蓋片５を主体部位とする長方形の箱体であり、蓋板４から脇板８を覆う方向に延した脇掩蓋片１１を有したものである。箱体内に収納した巻回フィルムＲからラップフィルムＦの必要量を引き出し、掩蓋片５の先端に箱体長手に沿ってカシメ具１２によって固定し配備してある切断具Ｋに沿って切断して用いる形態のものである。切断具Ｋの配備位置は、前板１の上端部、前板１と底板２との稜部近傍、掩蓋片５の先端部のいずれかの板面の刃先が板面から突出する位置であるものが多い。図２、３は、掩蓋片５の先端部に切断具Ｋを配備した場合の収納箱を示すもので、図２は開封後の状態を示す斜視模式図であり、図３はその収納箱になる板紙の形状を示す平面模式図である。
【０００３】
この種の収納箱の表面には、販売店ではよく目立ち且つ家庭ではキッチン調度品との調和を満たす為に行われるデザイン装飾性の表面化粧層があり、具体的には例えば、野菜、果物、花等の図柄や商品名、操作手順や注意書を描いたインキ層がある。又、文字、図柄を際立たせる為に用いる白地の場合に板紙外層に抄造された白色クレイ層の表面白色をそのまま利用した場合のものもある。なお、表面化粧層は、濡れ手で扱っても直ちに箱体が軟化しない耐水性、移送時に生じる箱体同士の擦れに対する耐擦性、陳列配置に必要な箱面の滑り性、折れ線部のインキ層破断に対する耐折性等の要求性能を満足させることを目標としても施されており、箱体の外表面部分の９０％以上から１００％（殆ど全て）の部分を覆っているものが多い。ここで言う箱体になったとき箱体の外部に露出する外表面部分とは、図３における前板１、底板２、後板３、蓋板４、掩蓋片５、脇板８と脇掩蓋片１１も含めた６面の外面全体のことである。
【０００４】
近来、消費者はこの種の収納箱に対し高度な清潔感を求める傾向がある。この高度な清潔感とは、箱体の外表面部分に付着した液体調味料等による汚れが原因でカビが発生したりすることがなく、或いは先の人が使用した時に箱体に付着した細菌が、次に使用した人の手に付着し、その手を介して食べ物に移ることがないような箱体、つまり細菌、カビ等の増殖の抑制や死滅効果、即ち抗菌性を有する箱体の出現を望んでいる。
【０００５】
しかしながら、現行の市販収納箱の表面化粧層は、上述の抗菌性と言う市場要求に対して満足できるものでない。
一方、樹脂薄膜層（いわゆるニス）を施こすことは、例えば特開平６ー１８３４３７号公報、特開平６ー２９３３３６号公報に記載されている。しかし、それらに記載の樹脂薄膜層は、箱の易開封性、開封後の外観品位の維持が目的で表面の一部に施したものに過ぎず、又抗菌性を有してはいない。
【０００６】
【発明が解決しようとする課題】
本発明の目的は、耐水性、耐擦性、滑り性、耐折性等の従来の要求性能を高めることのみならず、更に上記の抗菌性を満たすラップフィルムの収納箱を提供することにある。
【０００７】
【課題を解決するための手段】
本発明は、柱状形の箱と、箱体内部に収納された巻回フィルムからなり、その巻回フィルムからラップフィルムの必要量を引き出し、引き出したフィルムを箱に配備した切断具で切断して用いるラップフィルムの収納箱において、上記箱体の外表面部分の９０％以上が、平均粒子径が０．２〜５．０μｍの抗菌剤を０．３〜５．０重量％含有した、厚み０．３〜５．０μmの架橋性ポリエステル系アクリレート樹脂薄膜層で覆われていることを特徴とする。
【０００８】
本発明が従来品と相違する点は、収納箱の外表面部分を覆う表面化粧層が抗菌剤を含有した架橋性ポリエステル系アクリレート樹脂薄膜層で覆われていることである。従って、収納箱全体の構造は従来品と同じでよい。
以下、本発明の内容を図面に基づいて具体的に説明する。
図２は本発明の収納箱の一例で収納箱の全体の構造を示す斜視模式図、図３は図２の収納箱になる台紙の平面模式図、図１（Ａ）、（Ｂ）は図２の収納箱になる台紙の断面模式図である。
【０００９】
図２において、この収納箱は、前板１、底板２、後板３、蓋板４、脇板８、蓋板４から前板１を覆う方向に延した掩蓋片５を主体部位とする長方形の箱体であり、上記蓋板４から脇板８を覆う方向に延出した脇掩蓋片１１、及び掩蓋片５の先端縁部の裏面側には切断具Ｋがカシメ固定された収納箱である。この箱体は、開封片６の裏面と前板１の表面とを貼合している局部接合部９の部分の剥離を進めながら切り取り線１０で切断除去して開封し、収納した巻回フィルムＲからラップフィルムＦの必要量を引き出して、箱体の所定の部位に箱体長手方向に沿って配備してある切断具Ｋで切断して用いるラップフィルム収納箱で、図３に示す台紙を折り曲げ・貼合して作成されたものである。
【００１０】
本発明の収納箱になる台紙は、図１（Ａ）示すように板紙Ｐの上に、表面化粧層Ｓが重なり、更にその上を抗菌剤を含有した架橋性ポリエステル系アクリレート樹脂薄膜層Ｔで覆うことになる多層構造である。図１（Ｂ）は、外表面に位置する樹脂薄膜層を（ＴとＴ’との）２層化させた場合の例示である。この際の最外面の薄膜層Ｔを、抗菌剤を含有した架橋性ポリエステル系アクリレート樹脂薄膜層Ｔとする。
【００１１】
一般に細菌は原核細胞からなり細胞が分裂することで増殖する。一方抗菌剤による抗菌メカニズムは、抗菌剤近傍に発生する殺菌性活性酸素による細菌の死滅や、抗菌剤による細菌の細胞膜の機能不全及び細胞膜の破壊が考えられ、抗菌効果は細菌の極く近傍もしくは細菌に接触する位置に抗菌剤を配置させることにより達成されるものと考えられる。例えば樹脂に大量の抗菌剤を練り込んでそのうちの僅かな一部がその表面に露出することで効果を発現させたりしている。
【００１２】
しかしラップフィルムの収納箱は、基材の板紙に抗菌剤を練り込んだ場合、抗菌剤は表面化粧層に覆われることとなり直接細菌と接触せず抗菌効果はない。又、表面化粧層に抗菌剤を含有させようとする場合、一般に抗菌剤は抗菌成分を多孔質体に担持させた微粉体が多く、インキには抗菌剤は均一分散し難いし、粉体状クレイをバインダー（接着剤）で固めた白色クレイ層中に抗菌剤を配置させることは、バインダー中に抗菌剤が埋没してしまい抗菌効果の低下が著しい。
【００１３】
これに対し、図１（Ａ）で代表される層構造になる本発明の収納箱によれば、従来の板紙Ｐの上に表面化粧層Ｓが重なる構造の台紙では不可能であった抗菌性の発現を、表面化粧層Ｓの更にその上を抗菌剤を含有した架橋性ポリエステル系アクリレート樹脂層で覆うことで可能にしたものである。又、図１（Ｂ）に示す架橋性樹脂層の２層化の意義は、抗菌性の為の樹脂層は薄膜化した架橋性ポリエステル系アクリレート樹脂層Ｔの方で発現させるが、耐水性、耐擦性等の従来の要求性能を高めるに充分な架橋性樹脂層の肉厚みはＴ層とＴ’層との和である架橋性樹脂層全体で賄うようにして、従来の要求性能と有効な抗菌性との双方を付与させようとしたものである。
【００１４】
本発明の架橋性ポリエステル系アクリレート樹脂薄膜層は種類の多い架橋性アクリレート系樹脂の中から架橋性ポリエステル系アクリレート樹脂を基材樹脂として選択したものである。
ポリエステル系アクリレートを選択した第一の理由は、樹脂基材そのものの抗菌性が他の樹脂より優れているからである。即ち、これを例えばポリウレタン系アクリレート、エポキシ系アクリレートやポリオール系アクリレート等に置き換えたりすると、目標とする抗菌効果は得られ難い。
【００１５】
ポリエステル系アクリレートを選択した第二の理由は、３μｍ以下の薄膜化が均等な肉厚みの状態のものとして具現させることが可能で、抗菌剤の定着を均一性に富んだ状態のものにできる。従ってこれを例えばアルキッド系アクリレート等に置き換えたりすると、目標とする抗菌剤の定着の均一性は得られない。
架橋性ポリエステル系アクリレート樹脂の架橋は紫外線照射、電子線照射、熱線照射等により行なうことができる。中でも紫外線照射による架橋は設置する装置が安価で取り扱い易い点で優れるので望ましい。
【００１６】
表面化粧層の更にその上を樹脂薄膜層で覆うことの副次効果としては、箱体そのものの耐水性、耐擦性、滑り性、耐折性等を市販の箱体のそれらより高めることである。例えば白色クレイ層が表面化粧層である場合の比較では耐水性、インキ層が表面化粧層である場合の比較では耐擦性、耐折性の向上には著しいものがある。
【００１７】
架橋性樹脂薄膜層の厚みは、全体（Ｔ若しくはＴ＋Ｔ’）としては０．２〜５．０μｍである。０．２μｍ未満の薄膜層のものは、薄膜層の割れ欠けが生じ易く、５．０μｍを越えて厚い薄膜層は、均一厚みの薄膜層に成り難い。上記両者をより高めたい観点での層厚みは０．２〜３．０μｍにすることが望ましい。図１（Ｂ）に示す様に、樹脂薄膜層は抗菌剤を効率よく表面近傍に露出させること及び耐水性、耐擦性、滑り性、耐折性等を確保することを目的に多層化してもよい。その場合少なくとも最外面は望ましくは厚みが０．２〜３．０μｍの抗菌剤を含有した架橋性ポリエステル系アクリレート樹脂層Ｔとし、Ｔ’に該当する架橋性樹脂層の厚みは、１．０〜２．０μｍが好ましい。Ｔ’に該当する架橋性樹脂層はＴ層との親和性を考慮し架橋性ポリエステル系アクリレート樹脂を用いることが好ましい。又、架橋性樹脂薄膜層を形成される樹脂には中性界面活性剤、中和剤の他、抗菌剤の分散性改良、塗布性改良等の各種助剤の少量（５重量％以下）を添加してもよい。
【００１８】
本発明に用いられる抗菌剤は、ピリジン系、トリアゾール系、チアゾリン系、金属イオン系等、一般の抗菌剤として広く使用されるものであればよい。この種の抗菌剤は、細菌やカビ胞子の増殖を防止するものであり、防臭防カビ効果があることがよく知られている。特に収納箱用として効果的な抗菌剤としては、厨房周辺に存在している大腸菌、黄色ブドウ球菌等に対する抗菌性に優れるピリジン系を採用することが好ましい。これらの抗菌剤は抗菌成分そのものである場合もあるが、抗菌効果の持続性を目的としてシリカゲル、リン酸塩、ゼオライト、アパタイト等の多孔質体に担持させたものが多い。
【００１９】
抗菌剤の平均粒子径（多孔質体に担持させたものは多孔質体の粒子径）は、０．２〜５．０μｍである。好ましくは０．２〜３．０μｍである。その理由は添加した抗菌剤の粒子が樹脂薄膜層中に完全に埋没していたり、樹脂薄膜層から大きく突出していれば箱体の使用中に樹脂薄膜層から脱落したり抗菌効果がなくなる。つまり、抗菌剤の平均粒子径と樹脂薄膜層の厚みはほぼ同一であることが好ましい。
【００２０】
抗菌剤の含有量（多孔質体に担持させたものは多孔質体も含めた含有量）は、その抗菌剤の抗菌性能により決まる。通常は０．３〜５．０重量％好ましくは０．３〜１．０重量％である。０．３重量％未満では抗菌性能が十分でなく、５．０重量％を越えると樹脂との均一分散が困難となり抗菌性の均一性が十分でない。
【００２１】
樹脂薄膜層を施す部分は、図３における前板１、底板２、後板３、蓋板４、掩蓋片５、脇板８と脇掩蓋片１１も含めた６面の外面全体のことであるが、直接手の触れる機会の少ない部分は抗菌剤が含有されていない樹脂薄膜層を施すことも可能であり、局所接合部９等は樹脂薄膜層を施さないこともある。
本発明に用いる板紙は、厚さ０．３５〜１．５ｍｍ程度の厚紙で、一般に肉厚のものほど剛性、強度が高く丈夫な箱が得られるが、折り曲げ加工が困難になるので、通常は厚み０．３５〜０．８ｍｍ（坪量で３１０〜５５０ｇ／ｍ2）の範囲の内の、比較的薄い方の板紙が採用される。
【００２２】
【発明の実施の形態】
以下、実施例、比較例により、本発明を説明する。
本発明に用いた評価方法および評価尺度は次の通りである。
（１）抗菌性能
（１ー１）抗菌性
箱体の一面を４ｃｍ角に切り取り試験紙とし、黄色ブドウ球菌の培養液を試験紙の印刷表面部に生菌数が１０5個程度になるように滴下し、２５℃で２４時間培養させた後の印刷表面部の生菌数を測定した。各箱体の所定の２面より試験紙２枚切り取り試験しその平均とした。表１（１）に評価尺度を示す。
【００２３】
（１ー２）抗菌剤の均一分散性
樹脂薄膜層中の抗菌剤の分散状態を光学顕微鏡（約２０倍）で確認しその均一さ、粒子の凝集の有無等より評価した。表１（２）に評価尺度を示す。
【００２４】
【表１】
0003926861.tif 000002
【００２５】
（２）耐水性
モニター５人（主婦）を厳選し、モニター１人につき収納箱５個について下記のテストを実施した。収納箱から約１５ｃｍ長のフィルムを引き出し、これを切断する操作を巻層フィルム（２０ｍ巻）を使い終わるまで繰り返し実施した。この際の収納箱の手での担持は、切断操作１回ごとに手のひらが必ず水で濡れている状態で実施する。テスト後、合計２５個の収納箱のうちで各稜線部の座屈、波打ち変形が観察される箱体の個数で評価した。表２に評価尺度を示す。
【００２６】
【表２】
0003926861.tif 000003
【００２７】
（３）耐擦性
収納箱を１００箱作製し、収納箱を５行１０列計５０個詰めが可能なダンボール２個に入れ、比較できる状態で東京ー鈴鹿間のトラック輸送を往復３回繰り返し実施した。テスト後、箱同士の擦れにより表面化粧層が傷ついている収納箱の個数で評価した。表３に評価尺度を示す。
【００２８】
【表３】
0003926861.tif 000004
【００２９】
（４）滑り性
ＡＳＴＭーＤ−１８９４に準拠して動歪み測定機（ＤＳ６／ＭＴＬ：テスター産業（株）製）を用い動摩擦係数を求めた。４ｃｍ×１０ｃｍ角に切り取った収納箱の外表面の一部の上を、３ｃｍ角に切り取った収納箱の裏面を外表面の一部と接触するように張り付けた２００ｇのライダー（重り）を、６ｍｍ／分で移動させた時の摩擦抵抗より算出した。表４に評価尺度を示す。
【００３０】
【表４】
0003926861.tif 000005
【００３１】
（５）耐折性
収納箱から約１５ｃｍ長のフィルムを引き出し、これを切断する操作を巻層フィルム（２０ｍ巻）の３本分（２本目からは補充）につき繰り返し実施した。テスト後の収納箱の蓋板と掩蓋片の間の稜線部の表面化粧層の破断長さで評価した。表５に評価尺度を示す。
【００３２】
【表５】
0003926861.tif 000006
【００３３】
実験に供する箱体を以下に示す。
肉厚み０．５ｍｍ（坪量４００ｇ／ｍ2）の厚紙を基材とし、汎用されていて公知の方法で、図３に示す様な掩蓋片の先端部の裏面に切断具Ｋがカシメ爪１２で固定されている箱長約３１０ｍｍの収納箱用の板紙台紙を作成し、これを公知の方法で折り曲げ・貼合して、巻回ラップフィルムＲとして紙管に巻層された幅寸法約３００ｍｍの塩化ビニリデン系樹脂フィルム［商品名：サランラップ（旭化成工業（株）製）、巻き量２０ｍ］を収納した箱体とした。図２は得られた箱体の開封片６を除去して開封状態にした時の図である。
【００３４】
【実施例、比較例、参考例】
以下の実験例では上記収納箱に用いる図（１）に示す台紙の断面構造のみを変更し評価した。
１）実験ＮＯ．１は、白色インキからなる表面化粧層Ｓが抗菌剤を含有した紫外線硬化型ポリエステル系アクリレート樹脂薄膜層Ｔで覆われているものである。具体的には、Ｔ層の樹脂はポリエステル系アクリレート（東洋インキ製造株式会社製、商品名：フラッシュドライ）で厚みは１μｍであり、抗菌剤はセシルピリジニウムを難溶性リン酸塩に担持したもの（ラサ工業株式会社製、商品名：ラサップ）である。抗菌剤の含有量は１％平均粒径は１μｍである。
【００３５】
２）実験ＮＯ．２は、抗菌剤の含有量を０．３％としたことの他は実験ＮＯ．１と同じものである。
３）実験ＮＯ．３は、抗菌剤の含有量を５％としたことの他は実験ＮＯ．１と同じものである。
４）実験ＮＯ．４は、Ｔ層の樹脂を紫外線硬化型エポキシ系アクリレートとしたことの他は実験ＮＯ．１と同じものである。
【００３６】
５）実験ＮＯ．５は、Ｔ層の樹脂を紫外線硬化型ポリウレタン系アクリレートとしたことの他は実験ＮＯ．１と同じものである。
６）実験ＮＯ．６は、Ｔ層の樹脂を紫外線硬化型ポリオール系アクリレートとしたことの他は実験ＮＯ．１と同じものである。
７）実験ＮＯ．７は、板紙の上に実験ＮＯ．１と同じ抗菌剤の同量を含有させた白色インキからなる表面化粧層が覆い被さる断面構造の台紙を用いたものである。
【００３７】
８）実験ＮＯ．８は、実験ＮＯ．１と同じ抗菌剤の同量を含有させた板紙の上に白色インキによる表面化粧層が覆い被さる断面構造の台紙を用いたものである。
９）実験ＮＯ．９は、抗菌剤の含有量を０．２％としたことの他は実験ＮＯ．１と同じものである。
１０）実験ＮＯ．１０は、抗菌剤が含有されていない紫外線硬化型エポキシ系アクリレートとしたことの他は実験ＮＯ．１と同じものである。
【００３８】
１１）実験ＮＯ．１１は、抗菌剤が含有されていない紫外線硬化型ポリウレタン系アクリレートとしたことの他は実験ＮＯ．１と同じものである。
１２）実験ＮＯ．１２は、現行市販品［商品名：サランラップ（旭化成工業（株）製）入りの収納箱］である。
１３）実験ＮＯ．１３は、抗菌剤をベンザルコニウムを難溶性リン酸塩に担持したもの（ラサ工業株式会社製、商品名：ラサップ）に変更したこと以外は実験ＮＯ．１と同じものである。
【００３９】
１４）実験ＮＯ．１４は、樹脂薄膜層の厚みを０．３μｍ、抗菌剤の平均粒径を０．３μｍに変更したことの他は実験Ｎ０．１と同じものである。
１５）実験ＮＯ．１５は、樹脂薄膜層の厚みを５μｍ、抗菌剤の平均粒径を５μｍに変更したことの他は実験ＮＯ．１と同じものである。
１６）実験ＮＯ．１６は、抗菌剤の含有量を５％としたことの他は実験ＮＯ．１と同じものである。
【００４０】
１７）実験ＮＯ．１７は、樹脂薄膜層の厚みを０．２μｍ、抗菌剤の平均粒径は０．２μｍに変更したことの他は実験ＮＯ．１と同じものである。
１８）実験ＮＯ．１８は、樹脂薄膜層の厚みを６μｍ、抗菌剤の平均粒径は６μｍに変更したことの他は実験ＮＯ．１と同じものである。
１９）実験ＮＯ．１９は、抗菌剤の含有量を６％としたことの他は実験ＮＯ．１と同じものである。
【００４１】
２０）実験ＮＯ．２０は、樹脂を紫外線硬化型アルキッド系アクリレートとしたことの他は実験ＮＯ．１と同じものである。
実験ＮＯ．１〜１２について前記記載の方法で抗菌性を評価し、その結果を表６に示す。
【００４２】
【表６】
0003926861.tif 000007
【００４３】
表６の結果は、次のことを示している。即ち、
（１）市販品、板紙に抗菌剤を含有させたもの、及び抗菌剤を含有させていない樹脂薄膜層を施したものには抗菌効果がない。
（２）抗菌性が特に発現されるのは、紫外線硬化型ポリエステル系アクリレートに抗菌剤を含有させたもので、且つその含有量が０．３％以上である。
【００４４】
次に実験ＮＯ．１、６、１１、１３〜２０について前記記載の方法で抗菌性能を評価し、その結果を表７に示す。
【００４５】
【表７】
0003926861.tif 000008
【００４６】
表７の結果は、次のことを示している。即ち、
（３）抗菌性能が発現されるのは、紫外線硬化型ポリエステル系アクリレートに抗菌剤を含有させたもので、その含有量は５％以下が有効である。
（４）抗菌性能とその他の性能が調和する樹脂薄膜層の厚みは０．３μｍ以上５μｍ以下である。
【００４７】
【発明の効果】
上記の結果に示す通り、本発明の収納箱は、耐水性、耐擦性、滑り性、耐折性、等の従来の要求性能を高めることのみならず、更に抗菌性を有するラップフィルムの収納箱を提供することができる。
【図面の簡単な説明】
【図１】本発明の収納箱になる台紙の断面模式図。
【図２】本発明の収納箱の説明図で、収納箱になった後の状態を示す斜視模式図。
【図３】本発明の収納箱の説明図で、図２の箱体となる台紙の平面模式図。
【符号の説明】
１  前板
２  底板
３  後板
４  蓋板
５  掩蓋片
６  開封片
７  補助脇板
８  脇板
９  局部接合部
１０  切取り線
１１  脇掩蓋片
１２  カシメ具
Ｋ  切断具
Ｒ  巻回フィルム
Ｆ  フィルム
Ｐ  板紙
Ｓ  表面化粧層
Ｔ、Ｔ′  樹脂薄膜層
【図１】
0003926861.tif 000009
【図２】
0003926861.tif 000010
【図３】
0003926861.tif 000011